FR 3159385 A1 20250822 FR 2401504 A 20240215 Procédé d’obtention d’un vitrage feuilleté bombé L’invention concerne un procédé d’obtention d’un vitrage bombé feuilleté comprenant : a) une fourniture d’une première feuille de verre (10) revêtue sur une de ses faces d’un empilement de couches minces (12), b) un dépôt, sur l’empilement de couches minces, d’une couche additionnelle d’émail (14) ou d’encre digitale céramique, c) un bombage par gravité de la première feuille de verre et d’une feuille de verre supplémentaire (20), les deux feuilles étant bombées ensemble de sorte que la face de la première feuille de verre dépourvue de la couche additionnelle est tournée vers la feuille supplémentaire et que la première feuille de verre est placée au-dessus de la feuille de verre supplémentaire, l’empilement de couches minces situé sous la couche additionnelle étant totalement dissout par ladite couche additionnelle au plus tard à la fin de cette étape de bombage, d) un feuilletage de la première feuille de verre avec la feuille de verre supplémentaire. Figure 1. Procédé d’obtention d’un vitrage feuilleté bombé L’invention se rapporte au domaine des vitrages bombés feuilletés pour véhicules automobiles, par exemple pour toits ou pare-brise, comprenant une feuille de verre revêtue d’un empilement de couches minces et d’une couche d’émail. Les vitrages feuilletés sont des vitrages dans lesquels deux feuilles de verre sont liées adhésivement au moyen d’un intercalaire de feuilletage. Ce dernier permet en particulier de retenir les éclats de verre en cas de casse, mais apporte aussi d’autres fonctionnalités, en particulier en termes de résistance à l’effraction ou d’amélioration des propriétés acoustiques. Ces vitrages comprennent souvent des revêtements de divers types, destinés à conférer différentes propriétés. Des couches d’émail, généralement noir et opaque, sont souvent déposées sur une partie du vitrage, habituellement sous forme d’une bande périphérique destinée à dissimuler et protéger contre le rayonnement ultraviolet les joints polymériques servant à la fixation et au positionnement du vitrage sur la baie de carrosserie. Des zones émaillées dissimulent également les zones de fixation du rétroviseur intérieur et de différents connecteurs et capteurs. Dans un vitrage feuilleté, ces couches d’émail sont généralement disposées en face 2, les faces étant traditionnellement numérotées à partir de la face destinée à être positionnée à l’extérieur du véhicule. La face 2 est donc une face en contact avec l’intercalaire de feuilletage. L’aspect esthétique de la couche d’émail vue depuis l’extérieur du véhicule revêt une importance particulière pour les constructeurs automobiles. L’émail est généralement obtenu par cuisson au-dessus de 500°C d’une composition comprenant une fritte de verre et des pigments. Une fritte de verre se compose de fines particules d’un verre à bas point de fusion, qui sous l’effet d’un traitement thermique de cuisson se ramollit et adhère à la feuille de verre. On forme ainsi une couche minérale, généralement opaque, à forte résistance chimique et mécanique, adhérant parfaitement au verre en maintenant les particules de pigment. L’étape de cuisson est généralement réalisée simultanément avec le bombage du verre. Dans le contexte de la fabrication de vitrage feuilleté, les deux feuilles de verre du vitrage sont conventionnellement bombées ensemble, la feuille de verre destinée à être positionnée à l’intérieur du véhicule étant disposée au-dessus (dans le sens d’orientation de la gravité) de l’autre feuille de verre qui porte l’émail. Plus particulièrement, lors du bombage, la couche d’émail se situe en regard de la feuille de verre destinée à être positionnée à l’intérieur du véhicule. Il est donc nécessaire que l’émail possède des propriétés antiadhésives afin d’empêcher, durant le bombage, tout collage entre les deux feuilles de verre ou entre la feuille de verre. Des revêtements, généralement sous forme d’empilements de couches minces, peuvent aussi être présents sur une des feuilles de verre du vitrage feuilleté. Il peut notamment s’agir de couches électro-conductrices, lesquelles peuvent apporter deux types de fonctionnalités. Les couches électro-conductrices peuvent d’une part, lorsque des amenées de courant sont prévues, dissiper de la chaleur par effet Joule. Il s’agit alors de couches chauffantes, utiles par exemple pour le dégivrage ou le désembuage. Ces couches présentent d’autre part, du fait de leur réflexion du rayonnement infrarouge, des propriétés de contrôle solaire ou de faible émissivité. Les couches sont alors appréciées pour l’amélioration du confort thermique ou pour les économies d’énergie qu’elles apportent, en diminuant la consommation destinée au chauffage ou à la climatisation. Ces empilements de couches sont généralement disposés en face 3 du vitrage feuilleté, donc également en contact avec l’intercalaire de feuilletage. Il peut toutefois être intéressant, dans certains cas qui seront détaillés par la suite, de disposer la couche d’émail et l’empilement de couches minces sur la même feuille de verre, et donc sur la même face de la feuille de verre en question afin que ces revêtements soient protégés à l’intérieur du vitrage feuilleté. Il a toutefois été observé que lorsqu’une feuille de verre revêtue d’un empilement de couches minces devait être pourvue d’une couche d’émail, des interactions indésirables pouvaient se produire lors du bombage entre l’empilement et l’émail, conduisant notamment à une dégradation de l’aspect esthétique de l’émail. Il a notamment été observé, en particulier lorsque l’empilement contenait au moins une couche de nitrure et que l’émail contenait du bismuth, que des bulles se créaient au sein de l’émail, près de l’interface entre ce dernier et l’empilement, occasionnant une baisse significative d’adhésion de l’émail, modifiant son aspect optique (en particulier la couleur côté verre, c’est-à-dire du côté opposé à l’émail) et réduisant sa résistance chimique, en particulier aux acides. Plusieurs solutions ont été proposées à ce problème. Ainsi, il a été envisagé de retirer au préalable l’empilement de couches minces aux endroits où la couche d’émail doit être déposée, par exemple au moyen d’abrasifs, afin que l’émail soit déposé au contact direct de la feuille de verre et d’éviter tous problèmes d’adhésion entre la couche d’émail et l’empilement de couches minces. L’abrasion mécanique génère toutefois des rayures visibles, y compris au niveau de la couche d’émail. La demande WO2014/133929, et avant elle la demande WO0029346 ont quant à elles proposé d’utiliser pour l’émail des frittes de verre spéciales capables, lors de la cuisson ou d’une pré-cuisson, de dissoudre l’empilement de couches minces pour se fixer directement au verre. De tels émaux ne possèdent toutefois pas de bonnes propriétés antiadhésives, entraînant durant le bombage un collage des deux feuilles de verre entre elles. Plus récemment, la demande WO2022/153001 a proposé une solution basée sur l’utilisation d’un émail apte à réaliser la dissolution de l’empilement de couches minces (principe de la demande WO2014/13392) et comportant des particules réfractaires ayant un diamètre spécifique de sorte à présenter des propriétés antiadhésives améliorées. Cette solution n’est toutefois pas optimale car, dans le cadre de productions en série à grande échelle et avec une cadence importante, il est particulièrement difficile de répartir les particules réfractaires de manière homogène dans la couche d’émail. Il en résulte deux difficultés lors du processus bombage : 1) certaines zones de la couche d’émail sont déficitaires en particules réfractaires, de sorte que la fonction anti-collage n’est pas correctement réalisée, 2) certaines zones de la couche d’émail sont trop pourvues en particules réfractaires, ce qui crée un risque de détérioration par frottement de la feuille de verre située en regard de ladite couche d’émail et destinée à être positionnée à l’intérieur du véhicule. Cette détérioration est susceptible de mener à une casse lors de l’intégration du vitrage à un véhicule, ou éventuellement après que l’intégration a été réalisée (exemple : lorsque le véhicule se déplace). La présente invention a pour objectif de remédier à tout ou partie des inconvénients de l’art antérieur, notamment ceux exposés ci-avant, en proposant une solution qui permette d’obtenir des vitrages bombés feuilletés de sorte que lors du bombage, et d’une part, l’empilement de couches minces se dissout pour qu’une couche additionnelle (ex. : émail) déposée au-dessus des couches minces se fixe directement au verre, et, d’autre part, tout risque de collage des deux feuilles de verre entre elles est supprimé. Il en résulte une fabrication plus efficace que celle des vitrages bombés feuilletés de l’état de la technique, et donc exploitable sans contrainte pour des productions en série à grande échelle. A cet effet, et selon un premier aspect, l’invention concerne un procédé d’obtention d’un vitrage bombé feuilleté, notamment pour pare-brise ou toit de véhicule automobile, comprenant : a) une fourniture d’une première feuille de verre, revêtue sur au moins une partie d’une de ses faces d’un empilement de couches minces, b) un dépôt, sur une partie de la surface de l’empilement de couches minces, d’une couche additionnelle d’émail ou d’encre digitale céramique, c) un bombage par gravité de la première feuille de verre et d’une feuille de verre supplémentaire avec laquelle ladite première feuille de verre est destinée à être feuilletée, les deux feuilles étant bombées ensemble de sorte que la face de la première feuille de verre dépourvue de la couche additionnelle est tournée vers la feuille supplémentaire et que la première feuille de verre est placée au-dessus de la feuille de verre supplémentaire, l’empilement de couches minces situé sous la couche additionnelle étant totalement dissout par ladite couche additionnelle au plus tard à la fin de cette étape de bombage, d) un feuilletage de la première feuille de verre avec la feuille de verre supplémentaire au moyen d’un intercalaire de feuilletage, de sorte que la couche additionnelle soit tournée vers ledit intercalaire. L’invention a aussi pour objet un vitrage bombé feuilleté, notamment pour pare-brise ou toit de véhicule automobile, obtenu par le procédé d’obtention selon l’invention. La dissolution de l’empilement de couches minces par la couche additionnelle permet d’éviter les interactions susmentionnées. Les éléments constitutifs de l’empilement se trouvent dissouts dans la couche additionnelle, laquelle se trouve, au plus tard à la fin de l’étape de bombage (étape c), au contact direct de la feuille de verre. En outre, et de manière particulièrement avantageuse, la disposition relative des feuilles l’une par rapport à l’autre, lors de l’étape de bombage, est inversée en comparaison avec la configuration de l’état de la technique. Ainsi, dans l’invention, et en suivant le sens d’orientation de la gravité, les faces des feuilles de verre se présentent suivant l’ordre suivant : face 2, face 1, face 4, face 3. De cette manière, tout risque de collage entre les deux feuilles de verre est supprimé. La fabrication de vitrages feuilletés bombés peut donc être envisagée indépendamment de la capacité de la couche additionnelle à réaliser une absence de collage, par exemple via l’utilisation de particules réfractaires. Dans le présent texte, l’empilement de couches minces et la couche additionnelle sont qualifiés collectivement « les revêtements ». De surcroit, on considère de manière nullement limitative pour la suite de la description que la couche additionnelle est une couche d’émail. Il importe toutefois de noter que ces dispositions ne sont pas limitatives de l’invention, la couche additionnelle pouvant également correspondre à une couche d’encre digitale céramique, dès lors que celle-ci est apte à réaliser, à l’issue du processus de bombage, la dissolution totale des couches fonctionnelles sur lesquelles elle repose. Toute encre digitale céramique possédant de telles propriétés et connue de la personne du métier peut être envisagée. Le dépôt d’une telle encre sur une partie de la surface de l’empilement de couches minces s’effectue également selon toute technique d’impression connue. D’une manière générale, et sauf mention contraire, l’ensemble des aspects décrits à partir de maintenant sont applicables de manière similaire au cas d’une couche additionnelle correspondant à une couche d’encre digitale céramique, les éventuels ajustements techniques nécessaires à cette adaptation étant à la portée de la personne du métier. Etape a La première feuille de verre peut être plane ou bombée. La première feuille de verre est généralement plane au moment du dépôt de l’empilement de couches minces puis de la couche d’émail, et est ensuite bombée lors de l’étape c. La première feuille de verre est donc bombée dans le vitrage feuilleté bombé selon l’invention. Le verre de la première feuille de verre est typiquement un verre silico-sodo-calcique, mais d’autres verres, par exemple des borosilicates ou des aluminosilicates peuvent également être employés. La première feuille de verre est de préférence obtenue par flottage, c’est-à-dire par un procédé consistant à déverser du verre fondu sur un bain d’étain en fusion. La première feuille de verre peut être en verre clair ou en verre teinté, de préférence en verre teinté, par exemple en vert, gris ou bleu. Pour ce faire, la composition chimique de la première feuille de verre comprend avantageusement de l’oxyde de fer, en une teneur pondérale allant de 0,5 à 2%. Elle peut également comprendre d’autres agents colorants, tels que l’oxyde de cobalt, l’oxyde de chrome, l’oxyde de nickel, l’oxyde d’erbium, ou encore le sélénium. La première feuille de verre présente de préférence une épaisseur comprise dans un domaine allant de 0,7 à 19 mm, notamment de 1 à 10 mm, particulièrement de 2 à 6 mm, voire de 2 à 4 mm. Les dimensions latérales de la première feuille de verre (et de la feuille de verre supplémentaire) sont à adapter en fonction de celles du vitrage feuilleté auquel elle est destinée à être intégrée. La première feuille de verre (et/ou la feuille de verre supplémentaire) présente de préférence une surface d’au moins 1 m². La première feuille de verre est de préférence revêtue de l’empilement de couches minces sur au moins 70%, notamment sur au moins 90%, voire sur la totalité de la surface de la face de la feuille de verre. Certaines zones peuvent en effet ne pas être revêtues afin notamment de ménager des fenêtres de communication laissant passer les ondes. L’empilement est de préférence revêtu par la couche d’émail sur 2 à 25%, notamment 3 à 20%, voire 5 à 15% de sa surface. La couche d’émail comprend de préférence une bande périphérique, c’est-à-dire une bande refermée sur elle-même qui, de chaque point de la périphérie de la première feuille de verre, s’étend vers l’intérieur de la première feuille de verre sur une certaine largeur, généralement variable, typiquement comprise entre 1 et 20 cm. L’empilement de couches minces est de préférence au contact de la feuille de verre. Lors de son dépôt, la couche d’émail est de préférence au contact de l’empilement de couches minces. Par « contact », on entend dans le présent texte un contact physique. Par l’expression « à base de » on entend de préférence le fait que la couche en question comprend au moins 50% en poids du matériau considéré, notamment 60%, voire 70% et même 80% ou 90%. La couche peut même essentiellement consister ou consister en ce matériau. Par « essentiellement consister », il faut comprendre que la couche peut comprendre des impuretés sans influence sur ses propriétés. Les termes « oxyde » ou « nitrure » ne signifient pas nécessairement que les oxydes ou nitrures sont stœchiométriques. Ils peuvent en effet être sous- stœchiométriques, sur-stœchiométriques ou stœchiométriques. L’empilement comprend de préférence au moins une couche à base d’un nitrure. Le nitrure est notamment un nitrure d’au moins un élément choisi parmi l’aluminium, le silicium, le zirconium, le titane. Elle peut comprendre un nitrure d’au moins deux ou trois de ces éléments, par exemple un nitrure de silicium et de zirconium, ou un nitrure de silicium et d’aluminium. De façon préférée, la couche à base d’un nitrure est une couche à base de nitrure de silicium, plus particulièrement une couche consistant essentiellement en un nitrure de silicium. Lorsque la couche de nitrure de silicium est déposée par pulvérisation cathodique elle contient généralement de l’aluminium, car il est d’usage de doper les cibles de silicium par de l’aluminium afin d’accélérer les vitesses de dépôt. La couche à base d’un nitrure présente de préférence une épaisseur physique comprise dans un domaine allant de 2 à 100 nm, notamment de 5 à 80 nm. Les couches à base de nitrure sont couramment employées dans nombre d’empilements de couches minces car elles possèdent des propriétés de blocage avantageuses, en ce sens qu’elles évitent l’oxydation d’autres couches présentes dans l’empilement, notamment des couches fonctionnelles qui seront décrites ci-après. L’empilement comprend de préférence au moins une couche fonctionnelle, notamment une couche fonctionnelle électro-conductrice. La couche fonctionnelle est de préférence comprise entre deux couches minces diélectriques, dont une au moins est une couche à base de nitrure. D’autres couches diélectriques possibles sont par exemple des couches d’oxydes ou d’oxynitrures. Au moins une couche fonctionnelle électro-conductrice est avantageusement choisie parmi : - les couches métalliques, notamment en argent ou en niobium, voire en or, et - les couches d’un oxyde transparent conducteur, notamment choisi parmi l’oxyde d’indium et d’étain, les oxydes d’étain dopés (par exemple au fluor ou à l’antimoine) et les oxydes de zinc dopés (par exemple à l’aluminium ou au gallium). Ces couches sont particulièrement appréciées pour leur faible émissivité, qui confère aux vitrages d’excellentes propriétés d’isolation thermique. Dans les vitrages équipant les véhicules terrestres, notamment automobiles, ferroviaires, ou encore les véhicules aériens ou maritimes, les vitrages bas-émissifs permettent par temps chaud de réfléchir vers l’extérieur une partie du rayonnement solaire, et donc de limiter l’échauffement de l’habitacle desdits véhicules, et le cas échéant de réduire les dépenses de climatisation. A l’inverse, par temps froid, ces vitrages permettent de conserver la chaleur au sein de l’habitacle, et par conséquent de réduire l’effort énergétique de chauffage. Il en est de même dans le cas des vitrages équipant les bâtiments. Selon un mode de réalisation préféré, l’empilement de couches minces comprend au moins une couche d’argent, notamment une, deux ou trois, voire quatre couches d’argent. L’épaisseur physique de la couche d’argent ou le cas échéant la somme des épaisseurs des couches d’argent est de préférence comprise entre 2 et 50 nm, notamment entre 3 et 40 nm. Selon un autre mode de réalisation préféré, l’empilement de couches minces comprend au moins une couche d’oxyde d’indium et d’étain. Son épaisseur physique est de préférence comprise entre 30 et 200 nm, notamment entre 40 et 150 nm. Afin de protéger la ou chaque couche mince électro-conductrice (qu’elle soit métallique ou à base d’oxyde transparent conducteur) durant l’étape de bombage, chacune de ces couches est de préférence encadrée par au moins deux couches diélectriques. Les couches diélectriques sont de préférence à base d’oxyde, de nitrure et/ou d’oxynitrure d’au moins un élément choisi parmi le silicium, l’aluminium, le titane, le zinc, le zirconium et l’étain. Au moins une partie de l’empilement de couches minces peut être déposée par diverses techniques connues, par exemple par dépôt chimique en phase vapeur (CVD), ou par pulvérisation cathodique, notamment assistée par champ magnétique (procédé magnétron). L’empilement de couches minces est de préférence déposé par pulvérisation cathodique, notamment assistée par champ magnétique. Dans ce procédé, un plasma est créé sous un vide poussé au voisinage d’une cible comprenant les éléments chimiques à déposer. Les espèces actives du plasma, en bombardant la cible, arrachent lesdits éléments, qui se déposent sur la feuille de verre en formant la couche mince désirée. Ce procédé est dit « réactif » lorsque la couche est constituée d’un matériau résultant d’une réaction chimique entre les éléments arrachés de la cible et le gaz contenu dans le plasma. L’avantage majeur de ce procédé réside dans la possibilité de déposer sur une même ligne un empilement très complexe de couches en faisant successivement défiler la feuille de verre sous différentes cibles, ce généralement dans un seul et même dispositif. Les empilements précités possèdent des propriétés de conduction de l’électricité et de réflexion de l’infrarouge utiles pour procurer une fonction de chauffage (dégivrage, désembuage) et/ou une fonction d’isolation thermique. Lorsque l’empilement de couches minces est destiné à procurer une fonction de chauffage, des amenées de courant doivent être prévues. Il peut notamment s’agir de bandes en pâte d’argent déposées par sérigraphie sur l’empilement de couches minces, au niveau de deux bords opposés de la feuille de verre. Il convient de noter que l’empilement de couches minces n’est pas limité pas le fait de comporter une couche électro-conductrice. D’une manière générale, toute couche fonctionnelle/combinaison de couches fonctionnelles connue de la personne du métier peut être envisagée, le choix d’une couche/combinaison de couches particulière ne constituant qu’une variante d’implémentation de l’invention. En particulier, n’importe quelle couche fonctionnelle apte à modifier le comportement optique (exemples : vitrages antireflet, vitrages réfléchissants utilisés pour réduire le facteur solaire), chimique (exemples : vitrages « autonettoyants », vitres hydrophobes), électrique (dépôts conducteur électrique et transparent) ou encore mécanique (exemple : les traitements contre les rayures) peut être envisagée. Etape b En plus des couches fonctionnelles décrites ci-dessus, la première feuille de verre comporte une couche d’émail réalisée à partir d’une composition d’émail (il s’agit de couche nommée ci-avant « couche additionnelle »). Dans le présent texte on qualifie de « composition d’émail » la composition liquide qui est utilisée pour déposer lors de l’étape b une couche d’émail humide. Le terme « couche d’émail » est utilisé pour qualifier la couche à chaque étape du procédé, aussi bien la couche humide (avant pré-cuisson, le cas échéant avant séchage) que la couche finale (après cuisson). Lors de l’étape b, la couche d’émail est de préférence déposée à partir d’une composition d’émail comprenant au moins un pigment, au moins une fritte de verre. Dans certains modes particuliers de réalisation, la composition d’émail comporte en outre des particules réfractaires. Alternativement, suivant d’autres modes de réalisation, la composition d’émail est un émail cristallisant. Aucune limitation n’est attachée au type d’émail cristallisant pouvant être utilisé. A titre d’exemple, il peut s’agir d’un émail cristallisant commercialisé sous la dénomination « TDF9801 AIR » par la société Vibrantz. La composition d’émail, comme la couche d’émail, ne comprend de préférence pas d’oxyde de plomb. La composition d’émail comprend généralement en outre un médium organique, destiné à faciliter l’application de la composition sur le substrat ainsi que son adhésion temporaire à ce dernier, et qui est éliminé lors de la pré-cuisson ou de la cuisson de l’émail. Le médium comprend typiquement des solvants, des diluants, des huiles et/ou des résines. La fritte de verre est apte à dissoudre l’empilement de couches sous-jacent. De préférence la fritte de verre est à base de borosilicate de bismuth et de zinc. Afin de la rendre plus « agressive » vis-à-vis de l’empilement de couches, les teneurs en bismuth et/ou en bore sont de préférence plus élevées que celles des frittes de verre habituellement employées. Les pigments comprennent de préférence un ou plusieurs oxydes choisis parmi les oxydes de chrome, de cuivre, de fer, de manganèse, de cobalt et de nickel. Il peut s’agir à titre d’exemple de chromates de cuivre et/ou de fer. Comme mentionné ci-avant, la composition d’émail peut comporter, dans certains modes de réalisation, des particules réfractaires (la présence de particules réfractaires n’est pas envisagée pour le cas où la couche additionnelle correspond à une encre digitale céramique). On entend par « particules réfractaires » des particules dont la morphologie n’est pas significativement affectée lors du bombage. Ces particules doivent posséder une température de fusion ou de ramollissement bien supérieure aux températures subies durant le bombage, et ne doivent pas non plus être dissoutes par la fritte. Les particules réfractaires sont notamment à base d’oxydes métalliques ou de métaux. Les oxydes métalliques sont notamment des oxydes simples, tels que par exemple l’oxyde d’aluminium, de titane ou encore de zirconium, ou des oxydes complexes tels que des frittes de verre à haut point de fusion ou des pigments inorganiques (ces derniers étant notamment appelés « pigments colorés inorganiques complexes » ou CICP), notamment de pigments inorganiques noirs. La composition d’émail peut par exemple comprendre une proportion suffisante de « grosses » particules réfractaires (donc la taille, aussi appelée diamètre, est d’au moins 20 µm). Cela peut notamment contribuer à empêcher le collage de la feuille de verre avec un ou plusieurs outils de bombage, comme par exemple un cadre de pressage. Du fait de leur taille, les grosses particules réfractaires créent lors du bombage une morphologie dans laquelle les particules forment des pics, la fritte de verre fondue ou ramollie se rassemblant dans les vallées. Cette taille de 20 µm et plus est bien supérieure à celle de la fritte de verre et des pigments classiquement utilisés. La proportion volumique de particules réfractaires ayant une taille (ou diamètre) de 20 µm et plus est de préférence déterminée par granulométrie laser. Cette proportion est d’au moins 0,5% et de préférence d’au moins 1%, notamment d’au moins 2% et même d’au moins 3%. De préférence, la composition d’émail contient des particules réfractaires dont le diamètre est d’au moins 30 µm, notamment d’au moins 40 µm, et même d’au moins 50 µm, dans les proportions volumiques susmentionnées. Une autre manière de caractériser la composition d’émail, et de détecter aisément la présence de grosses particules, consiste à mesurer la finesse des particules à l’aide d’une jauge Hegman (ou jauge de finesse de broyage). Lorsque la composition d’émail comporte des particules réfractaires, celle-ci ne contient pas de particules (réfractaires ou non) d’un diamètre supérieur à 80 µm pour faciliter le dépôt par sérigraphie. La finesse de la composition d’émail peut ainsi être comprise entre 20 et 80 µm, notamment entre 40 et 60 µm. La présence de telles particules réfractaires peut être déterminée par granulométrie laser ou à l’aide d’une jauge Hegman. Les particules réfractaires sont de préférence à base de zircone. On entend par particules à base de zircone des particules comprenant au moins 80% en poids, notamment 85% en poids, d’oxyde de zirconium (ZrO2). La zircone est de préférence stabilisée, notamment à l’aide d’yttrium. Elle peut en outre contenir des additifs d’aide au frittage, notamment choisis parmi Al 2 O 3 , TiO 2 , ZnO, SiO 2 et leurs mélanges. De préférence, les particules à base de zircone présentent une composition chimique comprenant, notamment consistant en, les constituants suivants, dans les gammes de teneurs pondérales suivantes : - ZrO2 : 83-97% - Y2 O3 : 2-8% - Al2 O3 : 0-3% - pigments noirs : 0-6%, notamment 1-6%. Les particules à base de zircone sont de préférence calcinées, notamment à une température comprise entre 1100 et 1500°C. Les particules à base de zircone présentent de préférence une distribution granulométrique en volume, déterminée par granulométrie laser, telle que le D10 est d’au moins 20 µm, notamment compris entre 30 et 45 µm, le D50 est compris entre 40 et 52 µm et le D90 est d’au plus 65 µm, notamment compris entre 55 et 65 µm. Les particules réfractaires, notamment à base de zircone, peuvent présenter une couleur de type blanc/gris. En particulier, la clarté L* en réflexion est de préférence inférieure à 6, et même de préférence inférieure à 5. La coordonnée colorimétrique a* (respectivement b*) est de préférence comprise entre -2 et 0 (respectivement entre -1,5 et 1,5). Les paramètres colorimétriques sont déterminés conformément à la norme ISO 7724 (D65-10°). Pour ce faire, les particules, notamment à base de zircone, peuvent contenir des pigments de couleur adaptée, typiquement en une teneur comprise entre 1 et 6% en poids. La sphéricité moyenne des particules réfractaires, notamment des particules réfractaires, est de préférence supérieure à 0,60, notamment à 0,70, voire à 0,80 et même supérieure à 0,85. La sphéricité d’une particule correspond au rapport entre le plus petit diamètre de Féret et le plus grand diamètre de Féret. La rondeur moyenne des particules réfractaires est de préférence supérieure à 0,6, notamment à 0,7 et même à 0,8 ou à 0,9. La sphéricité (ou la rondeur) moyenne correspond à la moyenne arithmétique de la sphéricité (ou de la rondeur) de 50 à 200 particules. La rondeur correspond à 4.A/π.Lf², Lf étant le plus grand diamètre de Féret et A l’aire projetée d’une particule. Ces différents paramètres, notamment les diamètres de Féret, sont notamment mesurés par analyse d’image dynamique, par exemple à l’aide d’un analyseur de particules Camsizer XT commercialisé par la société Horiba. Il a pu être observé que l’utilisation de particules de couleur adaptée, et/ou de particules sphériques, sans trop d’aspérités, permettait d’améliorer l’esthétique de l’émail après cuisson, notamment réduisant le flou visible en réflexion depuis la face 1 sous forte illumination. Le dépôt de la couche d’émail est réalisé par sérigraphie. Pour ce faire, on dispose sur la feuille de verre un écran de sérigraphie, lequel comprend des mailles dont certaines sont obturées, puis on dépose la composition d’émail sur l’écran, puis on applique un racle afin de forcer la composition d’émail à traverser l’écran dans les zones où les mailles de l’écran ne sont pas obturées, de manière à former une couche d’émail humide. L’ouverture de maille de l’écran est de préférence d’au moins 40 µm, notamment d’au moins 60 µm, voire d’au moins 70 µm, pour améliorer l’homogénéisation du dépôt. Une ouverture de maille trop faible va piéger les particules et empêcher leur dépôt homogène, tandis qu’une ouverture trop grande conduit à une épaisseur d’émail trop élevée qui risque d’affaiblir le verre mécaniquement. L’ouverture de maille est de préférence d’au plus 100 µm, notamment d’au plus 80 µm. L’épaisseur de la couche d’émail humide est de préférence comprise entre 15 et 40 µm, notamment entre 20 et 30 µm. L’étape b est de préférence immédiatement suivie d’une étape de séchage, destinée à éliminer au moins une partie du solvant contenu dans la composition d’émail. Un tel séchage est typiquement réalisé à une température comprise entre 120 et 180°C. Etape c Le bombage est réalisé par gravité (le verre se déformant sous son propre poids), à des températures allant typiquement de 550 à 650°C. Plus particulièrement, la première feuille de verre (i.e. la feuille de verre portant la composition d’émail) et la feuille de verre supplémentaire (i.e. la feuille de verre destinée à être positionnée à l’intérieur de l’habitacle) sont bombées ensemble (bombage gravitaire dit « par paire », ou encore « pair-bending » en anglais). La face de la première feuille de verre dépourvue de la couche d’émail (i.e. la face 1) est tournée vers la feuille supplémentaire lors du bombage, plus particulièrement vers la face 4 de cette dernière. De surcroit, la première feuille de verre est placée au-dessus de la feuille de verre supplémentaire lors du bombage. En d’autres termes, lors du bombage, c’est la face 3 de la feuille supplémentaire qui repose en contact sur le cadre de bombage, la face 2 de la première feuille de verre étant quant à elle exposée et non pas prise en sandwich entre les deux feuilles de verre, à l’inverse de la face 1. Il résulte notamment de ces dispositions, outre les avantages décrits ci-avant concernant la suppression totale du risque de collage entre les deux feuilles de verre, que le vitrage bombé feuilleté destiné à être assemblé se distingue de ceux de l’état de la technique en ce que la face 3 (et non la face 1) porte de légères marques liées à cet état de repos sur le cadre de bombage. Les feuilles de verre peuvent être maintenues à distance en disposant entre elles une poudre intercalaire assurant un espace de quelques dizaines de micromètres, typiquement de 20 à 50 µm. La poudre intercalaire est par exemple à base de carbonate de calcium et/ou de magnésium. De préférence, après l’étape c, la couche d’émail est opaque, de teinte noire. Sa clarté L* mesurée en réflexion côté verre est de préférence inférieure à 5. Comme indiqué précédemment, elle forme avantageusement une bande en périphérie de la première feuille de verre. De la sorte, la couche d’émail est capable de dissimuler et protéger contre le rayonnement ultraviolet des joints, des éléments de connectique, ou encore des capteurs. Si la couche d’émail n’a pas déjà totalement dissout l’empilement de couches minces à l’issue de la pré-cuisson décrite ci-après, cette dissolution totale est obtenue lors du bombage, qui achève la cuisson de l’émail. De manière conventionnelle, la cuisson est effectuée dans un four de type tunnel. Un tel four est par exemple configuré pour réaliser un chauffage radiatif. Alternativement, ou en complément d’un tel chauffage radiatif, un chauffage convectif peut être mis en œuvre. Le fait que le chauffage comporte au moins une partie convective permet avantageusement de diminuer les contrastes de températures au niveau du verre, et donc en particulier de minimiser les contraintes dans les feuilles de verre. Il en résulte une diminution du risque de casse du verre lors de l’étape de bombage. La dissolution totale de l’empilement de couches minces peut notamment être observée par microscopie électronique. Des mesures électriques, notamment de résistance carrée, permettent aussi de constater la dissolution de l’empilement. Etape optionnelle de pré-cuisson (b1) Le procédé comprend de préférence, entre l’étape b) et l’étape c), une étape b1) de pré-cuisson de la couche d’émail durant laquelle l’empilement de couches minces situé sous la couche d’émail est au moins partiellement dissout par ladite couche d’émail. De manière connue, le four utilisé lors de la pré-cuisson forme, au sein de la ligne de production, une unité distincte de celle du four utilisé lors du bombage. Le four utilisé lors de la pré-cuisson met au moins en œuvre un chauffage convectif afin de précuire le verre émaillé. Il convient également de noter que la pré-cuisson concerne ici la seule première feuille de verre dans la mesure où c’est cette dernière qui porte la couche d’émail. L’étape de pré-cuisson est de préférence mise en œuvre à une température comprise entre 150 et 800°C, notamment entre 500 et 700°C. Une telle pré-cuisson permet d’éliminer le médium organique, ou, de manière générale, tout composant organique éventuellement présent dans la couche d’émail. Lors de la pré-cuisson, l’empilement de couches minces est au moins partiellement dissout par la couche d’émail. Selon la température employée et le type d’émail ou d’empilement, l’empilement peut même être totalement dissout par la couche d’émail lors de la pré-cuisson. Alternativement, il peut n’être que partiellement dissout lors de la pré-cuisson, et il est alors totalement dissout lors du bombage (étape c). Etape d L’étape de feuilletage peut être réalisée par un traitement en autoclave, par exemple à des températures de 110 à 160°C et sous une pression allant de 10 à 15 bars. Préalablement au traitement en autoclave, l’air emprisonné entre les feuilles de verre et l’intercalaire de feuilletage peut être éliminé par calandrage ou par dépression. Comme dit précédemment, la feuille supplémentaire est de préférence la feuille intérieure du vitrage feuilleté, c’est-à-dire la feuille située du côté concave du vitrage, destinée à être positionnée à l’intérieur de l’habitacle du véhicule. De la sorte, les revêtements sont disposés en face 2 du vitrage feuilleté. La feuille de verre supplémentaire peut être en verre silico-sodo-calcique, ou encore en verre de borosilicate ou d’aluminosilicate. Elle peut être en verre clair ou teinté. Son épaisseur est de préférence comprise entre 0,5 et 4 mm, notamment entre 1 et 3 mm. La feuille de verre supplémentaire peut par exemple présenter une épaisseur comprise entre 0,5 et 1,2 mm. La feuille de verre supplémentaire est notamment en verre d’aluminosilicate de sodium, de préférence renforcé chimiquement. L’invention est particulièrement utile pour ce type de configuration, pour lequel il est difficile de disposer l’empilement de couches minces en face 3. Le renforcement chimique (aussi appelé « échange ionique ») consiste à mettre en contact la surface du verre avec un sel de potassium fondu (par exemple du nitrate de potassium), de manière à renforcer la surface du verre en échangeant des ions du verre (ici des ions sodium) par des ions de plus grand rayon ionique (ici des ions potassium). Cet échange ionique permet de former des contraintes de compression à la surface du verre et sur une certaine épaisseur. De préférence, la contrainte de surface est d’au moins 300 MPa, notamment 400 et même 500 MPa, et d’au plus 700 MPa, et l’épaisseur de la zone en compression est d’au moins 20 µm, typiquement entre 20 et 50 µm. Le profil de contraintes peut être déterminé de manière connue à l’aide d’un microscope polarisant équipé d’un compensateur de Babinet. L’étape de trempe chimique est de préférence mise en œuvre à une température allant de 380 à 550°C, et pour une durée allant de 30 minutes à 3 heures. Le renforcement chimique est de préférence réalisé après l’étape de bombage mais avant l’étape de feuilletage. Le vitrage obtenu est alors de préférence un pare-brise de véhicule automobile, par exemple un pare-brise chauffant. Dans certains modes de réalisation, la feuille de verre supplémentaire porte sur la face opposée à la face tournée vers l’intercalaire de feuilletage (de préférence la face 4, la feuille supplémentaire étant la feuille intérieure) un empilement de couches minces supplémentaire, notamment un empilement à faible émissivité, comprenant un oxyde transparent conducteur, notamment l’oxyde d’indium et d’étain (ITO). L’invention est aussi particulièrement utile pour ce type de configuration, pour lequel il est délicat de disposer des empilements de couches minces sur les deux faces de la même feuille de verre (face 3 et 4). Dans ces modes de réalisation, l’intercalaire de feuilletage et/ou la feuille de verre supplémentaire est de préférence teinté(e), la feuille de verre portant les revêtements pouvant être en verre clair. Le vitrage obtenu est alors de préférence un toit de véhicule automobile. Comme exemple plus particulier de réalisation, on peut citer un toit bombé feuilleté comprenant, depuis l’extérieur du véhicule, une feuille de verre clair revêtue en face 2 d’un empilement de couches minces comprenant au moins une couche d’argent puis d’une couche d’émail, un intercalaire de feuilletage en PVB teinté, et une feuille de verre supplémentaire en verre teinté, portant en face 4 un empilement de couches minces à faible émissivité, notamment à base d’ITO. L’intercalaire de feuilletage comprend de préférence au moins une feuille de polyvinylacétal, notamment de polyvinylbutyral (PVB). L’intercalaire de feuilletage peut être teinté ou non-teinté afin si nécessaire de réguler les propriétés optiques ou thermiques du vitrage. L’intercalaire de feuilletage peut avantageusement posséder des propriétés d’absorption acoustique afin d’absorber les sons d’origine aérienne ou solidienne. Il peut notamment être constitué à cet effet de trois feuilles polymériques, dont deux feuilles de PVB dites externes encadrant une feuille polymérique interne, éventuellement en PVB, de dureté plus faible que celle des feuilles externes. L’intercalaire de feuilletage peut également posséder des propriétés d’isolation thermique, en particulier de réflexion du rayonnement infrarouge. Il peut à cet effet comprendre un revêtement de couches mince à faible émissivité, par exemple un revêtement comprenant une couche mince d’argent ou un revêtement alternant des couches diélectriques d’indices de réfractions différents, déposé sur une feuille de PET interne encadrée par deux feuilles de PVB externes. L’épaisseur de l’intercalaire de feuilletage est généralement comprise dans un domaine allant de 0,3 à 1,5 mm, notamment de 0,5 à 1 mm. L’intercalaire de feuilletage peut présenter une épaisseur plus faible sur un bord du vitrage qu’au centre du vitrage afin d’éviter la formation d’une double image en cas d’utilisation d’un système de vision tête haute, dit HUD (head-up display). Exemples Les exemples de réalisation qui suivent illustrent l’invention de manière non limitative, en lien avec la FIG. 1 . FIG. 1 illustre de manière schématique un mode de réalisation du procédé selon l’invention. Elle représente une coupe schématique d’une partie des feuilles de verre et des éléments déposés sur les feuilles de verre, près de leur périphérie. Les divers éléments ne sont évidemment pas représentés à l’échelle, de manière à pouvoir les visualiser. La première feuille de verre 10 revêtue de l’empilement de couches minces 12 est fournie dans l’étape a, puis une partie de l’empilement 12 est revêtue par une couche d’émail 14, notamment par sérigraphie (étape b). L’ensemble subit ensuite une pré-cuisson (étape b1), qui dans le cas représenté, conduit à une dissolution partielle de l’empilement 12 par l’émail 14. Une feuille de verre supplémentaire 20, ici munie d’un empilement de couches minces supplémentaire 22, est ensuite placée en-dessous de la première feuille de verre 10. Les positions relatives de la première feuille de verre 10 et de la feuille de verre supplémentaire 20 pour la mise en œuvre du bombage par gravité (étape c, la force de gravité étant symbolisée par la flèche notée « g ») sont illustrées sur la FIG. 1 . Le sens d’orientation de la gravité est également représenté sur la FIG. 1 au moyen d’une flèche référencée par la lettre « g ». En outre, et comme illustré sur la FIG. 1 , la face 1 de la première feuille de verre 10 (i.e. la face munie de l’émail 14) est exposée et non pas prise en sandwich entre les deux feuilles de verre 10, 20. Il importe de noter que la vue représentée dans la FIG. 1 n’est que celle de l’extrémité de la feuille de verre, si bien que le résultat du bombage (i.e. la courbure des feuilles de verre 10, 20) n’est ici pas représenté. Cela étant, le schéma illustre notamment le fait qu’à l’issue du bombage, l’émail 14 a totalement dissout l’empilement de couches minces 12 sous-jacent. Par la suite, dans l’étape d, la première feuille de verre 10 revêtue de l’empilement de couches minces 12 et de la couche d’émail 14 et la feuille de verre supplémentaire 20 revêtue de l’empilement supplémentaire 22 sont assemblées à l’aide de l’intercalaire de feuilletage 30. Le schéma représente ici chacun des éléments séparés, en vue éclatée. Le procédé mis en œuvre par les exemples correspond au mode de réalisation de la FIG. 1 . Des feuilles de verre de 2,1 mm d’épaisseur, préalablement revêtues par pulvérisation cathodique d’un empilement de couches minces comprenant trois couches d’argent protégées par des couches d’oxyde de zinc, des couches de nitrure de silicium et des bloqueurs NiCr, ont été revêtues par sérigraphie de couches d’émail d’une épaisseur humide de 25 µm. Le dépôt de la couche d’émail a été réalisé à l’aide d’un écran dont l’ouverture de maille était de 68 µm. L’émail a ensuite été séché (150°C, 1 à 2 minutes) puis pré-cuit à une température comprise entre 630-660°C. Après appairage avec une feuille de verre supplémentaire en verre silico-sodo-calcique muni en face 4 d’un empilement comprenant une couche d’ITO, l’ensemble a été bombé à une température supérieure à 600°C, par exemple pouvant atteindre 650°C voire davantage, et cela pendant un cycle dont la durée est de préférence comprise entre 300 et 500 secondes. Les inventeurs ont ainsi pu vérifier que la disposition relative des feuilles de verre l’une par rapport à l’autre lors du bombage permet avantageusement de supprimer le risque de collage entre celles-ci. Ces vérifications ont été réalisées au cours de multiples essais, en particulier en utilisant l’émail TDF9693 FIR commercialisé par la société Vibrantz. De surcroit, après cuisson, l’esthétique, plus particulièrement l’homogénéité de la couleur noire vue depuis la face 1, a été évaluée par la mesure de la clarté L* en réflexion (illuminant D65, observateur de référence 10°). Une valeur inférieure ou égale à 6,0, de préférence inférieure à 5,0, est considérée comme acceptable. Là encore, d’excellents résultats ont pu être atteints, en particulier avec l’émail TDF9693 FIR (obtention d’une valeur L* comprise entre 4 et 4.3). Le tableau qui suit fournit un résumé des résultats obtenus au cours de différents essais mis en œuvre en utilisant l’émail TDF9693 FIR. Exemples Homogénéité couleur Collage des feuilles de verre 1. Bombage inversé TDF9693 avec particules réfractaires + Pas de collage 2. Bombage standard TDF9693 avec particules réfractaires + Collage dans certains coins 3. Bombage inversé TDF9693 sans particules réfractaires ++ Pas de collage 4. Bombage standard TDF9693 sans particules réfractaires ++ Collage complet Dans ce tableau, l’expression « bombage inversé » (respectivement l’expression « bombage standard ») fait référence la disposition relative des feuilles de verre l’une par rapport telle qu’envisagée dans le cadre de la présente invention (respectivement telle qu’envisagée dans l’état de la technique). En outre, s’agissant de l’homogénéité de la couleur noire vue depuis la face 1, une échelle de notation a été utilisée, dans laquelle le sigle « + » indique un bon résultat (valeur de L* comprise entre 5 et 6) et le sigle « ++ » indique un excellent résultat (valeur de L* inférieure à 5). Procédé d’obtention d’un vitrage bombé feuilleté, notamment pour pare-brise ou toit de véhicule automobile, comprenant : a) une fourniture d’une première feuille de verre (10), revêtue sur au moins une partie d’une de ses faces d’un empilement de couches minces (12), b) un dépôt, sur une partie de la surface de l’empilement de couches minces, d’une couche additionnelle d’émail (14) ou d’encre digitale céramique, c) un bombage par gravité de la première feuille de verre et d’une feuille de verre supplémentaire (20) avec laquelle ladite première feuille de verre est destinée à être feuilletée, les deux feuilles étant bombées ensemble de sorte que la face de la première feuille de verre dépourvue de la couche additionnelle est tournée vers la feuille supplémentaire et que la première feuille de verre est placée au-dessus de la feuille de verre supplémentaire, l’empilement de couches minces situé sous la couche additionnelle étant totalement dissout par ladite couche additionnelle au plus tard à la fin de cette étape de bombage, d) un feuilletage de la première feuille de verre avec la feuille de verre supplémentaire au moyen d’un intercalaire de feuilletage (30), de sorte que la couche additionnelle soit tournée vers ledit intercalaire. Procédé selon la revendication 1, tel que l’empilement de couches minces (12) comprend au moins une couche fonctionnelle, notamment une couche électro-conductrice. Procédé selon la revendication 2, dans lequel la couche fonctionnelle électro-conductrice est choisie parmi les couches métalliques, notamment en argent ou en niobium, et les couches d’un oxyde transparent conducteur, notamment choisi parmi l’oxyde d’indium et d’étain, les oxydes d’étain dopés et les oxydes de zinc dopés. Procédé selon l’une des revendications précédentes, tel qu’après l’étape d), la couche additionnelle est opaque, de teinte noire, et forme une bande en périphérie de la première feuille de verre (10). Procédé selon l’une des revendications précédentes, dans lequel la couche additionnelle est une couche d’émail, la composition d’émail comportant des particules réfractaires ayant un diamètre d’au moins 20 µm en une proportion volumique d’au moins 0,5%, mais pas de particules ayant un diamètre supérieur à 80 µm. Procédé selon la revendication 5, dans lequel les particules réfractaires sont à base d’oxydes métalliques ou de métaux. Procédé selon la revendication 6, dans lequel les oxydes métalliques sont des oxydes simples, tels que l’oxyde d’aluminium, de titane ou encore de zirconium, ou des oxydes complexes tels que des frittes de verre à haut point de fusion ou des pigments inorganiques. Procédé selon l’une quelconque des revendications 1 à 4, dans lequel la couche additionnelle est une couche d’émail, la composition d’émail étant un émail cristallisant. Procédé selon l’une des revendications précédentes, dans lequel la couche additionnelle est une couche d’émail, le dépôt de la couche d’émail (14) étant réalisé par sérigraphie à l’aide d’un écran de sérigraphie ayant une ouverture de maille d’au moins 40 µm. Procédé selon l’une des revendications précédentes, ledit procédé comportant entre l’étape b) et l’étape c) une étape b1) de pré-cuisson de la couche additionnelle durant laquelle l’empilement de couches minces (12) situé sous la couche additionnelle est au moins partiellement dissout par ladite couche additionnelle. Procédé selon l’une des revendications précédentes, dans lequel la feuille de verre supplémentaire (20) présente une épaisseur comprise entre 0,5 et 1,2 mm, notamment est en verre d’aluminosilicate de sodium renforcé chimiquement. Procédé selon l’une des revendications précédentes, dans lequel la feuille de verre supplémentaire (20) porte, sur la face opposée à la face tournée vers l’intercalaire de feuilletage (30), un empilement de couches minces supplémentaire (22), notamment un empilement à faible émissivité comprenant un oxyde transparent conducteur. Procédé selon l’une quelconque des revendications précédentes, dans lequel l’étape c) est mise en œuvre dans un four configuré pour réaliser un chauffage radiatif et/ou convectif. Vitrage bombé feuilleté, notamment pour pare-brise ou toit de véhicule automobile, obtenu par le procédé de l’une des revendications précédentes.